(57)【特許請求の範囲】
【請求項１】
金属塩とアルコキシシランオリゴマーの部分加水分解物とを含む混合液（以下、シリカゾル液と云う）をルツボ表面にコーテングし、これを６００〜１２００℃で焼成することによって、上記金属塩に由来する結晶化促進剤が分散した透明コーティング層をルツボ表面に焼き付けて形成することを特徴とする石英ガラスルツボの表面改質方法。
【請求項２】
上記シリカゾル液を、ルツボ表面にコーテングし、これを６００〜１０００℃で焼成することによって、上記結晶化促進剤が分散した鉛筆硬度６Ｈ以上の透明コーティング層をルツボ表面に焼き付けて形成する請求項１に記載する石英ガラスルツボの表面改質方法。
【請求項３】
金属含有量が酸化物換算で０.０１〜１５重量％、および珪素濃度がＳｉＯ2換算で０.５〜３０重量％であるシリカゾル液を用いる請求項１または請求項２に記載する石英ガラスルツボの表面改質方法。
【請求項４】
金属塩がマグネシウム、カルシウム、ストロンチウム、またはバリウムの何れか１種または２種以上の有機酸塩または炭酸塩である請求項１〜請求項３の何れかに記載する石英ガラスルツボの表面改質方法。
【発明の詳細な説明】
【０００１】
【発明の属する技術分野】
本発明は、石英ガラスルツボの表面改質技術関し、特に半導体などに使用するシリコン単結晶を溶融シリコンから引き上げる際に使用する石英ガラスルツボの表面改質方法と表面改質された石英ガラスルツボに関する。
【０００２】
【従来の技術】
シリコン単結晶の引き上げの際にシリコン単結晶に転移が形成される一因として、石英ガラスルツボの内表面に析出したクリストバライトがシリコン融液中に放出されることがあげられる。この対策として、ルツボ内表面に結晶化促進剤を塗布し、ルツボ内表面を早期に結晶化させる方法が知られている（例えば、特許第3054362号、特開平8−2932号など）。これらの方法では、石英ガラスルツボの表面に水酸化バリウム溶液を塗布し、水酸化バリウムと空気中の二酸化炭素と反応して生じた炭酸バリウムをルツボ表面に沈着させ、これを乾燥することによってルツボ表面付着させており、この炭酸バリウムを結晶化促進剤として用いている。
【０００３】
【発明が解決すべき課題】
しかし、従来の表面処理した上記石英ガラスルツボには次のような問題点があり、その解決を求められている。すなわち、（イ）従来の石英ガラスルツボに付着している炭酸バリウム粉はバインダー等によって固着されているのではないために付着力が非常に弱い。このため、製品検査や搬送、収納袋への装入など製造側の作業工程、引き上げ装置のカーボンサセブターに石英ガラスルツボを装着する使用側の作業工程などにおいてルツボ表面の炭酸バリウム粉が剥落しやすく、取り扱い器具や作業員に触れる度に剥がれ落ち、斑になって付着状態が不均一になる。さらに、収納袋を開封する度に炭酸バリウム粉が飛散して作業員の健康を害する惧れがある。（ロ）炭酸バリウム粉が表面に付着しているだけなので付着力が弱く、結晶核になる効率が悪いため炭酸バリウムの付着量が過剰になりやすい。（ハ）洗浄するとルツボ表面に付着させた炭酸バリウム粉が洗い流されるので、炭酸バリウム粉を付着させた後、ルツボ使用までの間、表面に汚れが付いてもルツボを洗浄することができない。
【０００４】
本発明はこのような従来の石英ガラスルツボの表面改質における課題を解決したものであり、取り扱い器具や作業員に触れても剥落せず、耐久性に優れた透明コーテング層を有する表面改質した石英ガラスルツボとその表面改質方法を提供するものである。
【０００５】
【課題を解決する手段】
本発明は、〔１〕金属塩とアルコキシシランオリゴマーの部分加水分解物とを含む混合液（以下、シリカゾル液と云う）をルツボ表面にコーテングし、これを６００〜１２００℃で焼成することによって、上記金属塩に由来する結晶化促進剤が分散した透明コーティング層をルツボ表面に焼き付けて形成することを特徴とする石英ガラスルツボの表面改質方法に関する。
【０００６】
本発明の上記表面改質方法は以下の態様を含む。
〔２〕上記シリカゾル液を、ルツボ表面にコーテングし、これを６００〜１０００℃で焼成することによって、上記結晶化促進剤が分散した鉛筆硬度６Ｈ以上の透明コーティング層をルツボ表面に焼き付けて形成する上記[１]に記載する石英ガラスルツボの表面改質方法。
〔３〕金属含有量が酸化物換算で０.０１〜１５重量％、および珪素濃度がＳｉＯ2換算で０.５〜３０重量％であるシリカゾル液を用いる上記[１]または上記[２]に記載する石英ガラスルツボの表面改質方法。
〔４〕金属塩がマグネシウム、カルシウム、ストロンチウム、またはバリウムの何れか１種または２種以上の有機酸塩または炭酸塩である上記[１]〜上記[３]の何れかに記載する石英ガラスルツボの表面改質方法。
【０００７】
本発明の表面改質方法によれば、以下の表面改質された石英ガラスルツボを得ることができる。
〔５〕結晶化促進剤が分散した透明コーテング層をルツボ表面に有し、上記透明コーテング層が３５０〜１２００℃の焼成処理によってルツボ表面に焼き付けて形成されたものであることを特徴とする石英ガラスルツボ。
〔６〕結晶化促進剤がマグネシウム、カルシウム、ストロンチウム、またはバリウムの何れか１種または２種以上の有機酸塩または炭酸塩による金属酸化物または金属炭酸塩であって、透明コーテング層のシリカ質マトリックス中に分散している上記[５]に記載する石英ガラスルツボ。
〔７〕透明コーテング層が鉛筆硬度５Ｈ以上であり、該透明コーテング層をルツボの内表面およびまたは外表面の一部または全部に有し、シリコン単結晶引上げ用ルツボとして用いられる上記[５]または上記[６]に記載する石英ガラスルツボを得ることができる。
【０００８】
本発明の表面改質石英ルツボは、シリカ質マトリックス中に金属酸化物または金属炭酸塩が分散した硬質で透明なコーテング層をルツボの内表面およびまたは外表面の一部または全部に有するものであり、この金属酸化物または金属炭酸塩はシリコン単結晶引上げの際の高温下でルツボ表面のガラス層に対して結晶化促進剤として作用する。従って、上記引上げの際に、ルツボ内表面が結晶化されることによって高い単結晶化率を達成することができる。また、ルツボ外表面ないし内表面が結晶化されることによって高温下でのルツボ強度が向上する。
【０００９】
しかも、本発明のコーテング層はルツボ表面に焼き付けられて一体化しているので極めて安定であり耐久性に優れる。従って、器具や作業員に接触した程度では剥離せず、コーテング層に含まれる金属酸化物の付着状態が不均一になる懸念がなく、比較的薄い膜厚のコーテング層でも単結晶引き上げ時にルツボ表面に結晶核が均一に形成されるので、シリコン単結晶の収率を高めることができる。因みに、従来の炭酸バリウム粉を表面に付着させた石英ルツボは、炭酸バリウム粉の付着強度が極めて低いので、酸洗浄によって炭酸バリウム粉が容易に洗い流される。このためルツボ表面に不純物が付着していてもルツボを洗浄することができない。一方、本発明の表面改質石英ルツボはコーテング膜がルツボ表面に焼き付けられているのでルツボを酸洗浄しても洗い流されることがなく、ルツボ表面に付着して不純物を容易に洗浄除去することができ、シリコン単結晶への不純物混入を極力防止することができる。
【００１０】
【発明の実施の形態】
以下、本発明を実施形態に基づいて具体的に説明する。
本発明に係る石英ガラスルツボの表面改質方法は、シリカ質マトリックス中に結晶化促進剤が分散した透明コーテング層をルツボ表面に形成する方法であり、本発明の石英ガラスルツボはこの透明コーテング層をルツボ表面の内表面およびまたは外表面の一部または全部に有するものである。なお、結晶化促進剤はシリカ以外の金属種であって、例えば金属酸化物または金属炭酸塩である。具体的には、マグネシウム、カルシウム、ストロンチウム、バリウム等である。
【００１１】
結晶化促進剤がシリカ質マトリックス中に分散してなる透明コーテング層は、金属塩とアルコキシシランオリゴマーの部分加水分解物とを含む混合液(シリカゾル液)を用い、このシリカゾル液をルツボ表面にコーテングし、これを焼成することによって形成することができる。
【００１２】
透明コーティング層を形成する上記シリカゾル液は、石英ガラスルツボ表面に結晶核の発生を促す結晶化促進剤として有用なマグネシウム、カルシウム、ストロンチウム、バリウム等の金属塩と、アルコキシシランオリゴマーの部分加水分解物とを必須成分として含有する混合液であり、さらに安定化剤等を含有してもよい。上記金属塩は、好ましくは金属有機酸塩または金属炭酸塩である。
【００１３】
上記金属の有機酸塩で、最も好ましいのはカルボン酸塩である。カルボン酸塩を形成するアシルオキシ基としては、一般式ＣnＨ2n+1ＣＯＯ（ｎは３〜７の整数）で表されるものが好適である。具体的には、n−酪酸、α−メチル酪酸、i−吉草酸、2−エチル酪酸、2,2−ジメチル酪酸、3,3−ジメチル酪酸、2,3−ジメチル酪酸、3−メチルペンタン酸、4−メチルペンタン酸、2−エチルペンタン酸、3−エチルペンタン酸、2,2−ジメチルペンタン酸、3,3−ジメチルペンタン酸、2,3−ジメチルペンタン酸、2−エチルヘキサン酸に、3−エチルヘキサン酸等から誘導されるアシルオキシ基が好適に用いられる。
【００１４】
また、2,4−ペンタンジオン(＝アセチルアセトン）、3−メチルー2,4−ペンタンジオン、3−イソプロピルー2,4−ペンタンジオン、2,2−ジメチルー3,5−ヘキサンジオン等のβ・ジケトンを上記カルボン酸塩溶液に混合して使用すると、液の保存安定性が向上する。
【００１５】
これらの有機酸塩は有機溶剤に溶解して使用することが好ましい。好適な有機溶剤としてはエステル及び／又はアルコール、或いは、エステル及び／又はアルコールに更にカルボン酸を混合した混合溶剤を用いることもできる。有機溶剤のエステルとしては、酢酸エチル、酢酸プロピル、酢酸n−プチル、酢酸sec−ブチル、酢酸tert−ブチル、酢酸イソブチル、酢酸n−アミル、酢酸sec−アミル、酢酸tert−アミル、酢酸イソアミルが好ましい。
【００１６】
アルコールとしては、メタノール、エタノール、1−プロパノール、2−プロパノール、1−ブタノール、2−ブタノール、イソープチルアルコール、1−ペンタノール、2−ペンタノール、2−メチル−2−ペンタノール、イソ−アミルアルコール等が好適である。アルコール類にはアルコキシアルコール、即ち、エーテル基を含有するアルコールを含む。この種のアルコールの例としては、2−メトキシエタノール、1−メトキシ−21−プロパノールが挙げられる。
【００１７】
他に使用出来る溶媒の例としては、アセトン、メチルエチルケトン、メチルイソブチルケトン等のケトン類、トルエン、キシレン、へキサン、シクロへキサン等の炭化水素類が挙げられる。これらの有機溶剤は２種以上混合して使用してもよい。上記金属のカルボン酸塩を含む溶液は、アルコキシシランオリゴマーの部分加水分解物を含む溶液と所定組成となるように混合して上記シリカゾル液を調製する。このシリカゾル液はルツボ表面に対して高い濡れ性を有し、焼成して脱水すると最終的に有機物が完全に除去されたシリカ質マトリックス中に金属酸化物が分散した硬質透明のシリカ質コーテング被膜を形成する。
【００１８】
本発明に使用するアルコキシシランオリゴマーの部分加水分解物は、アルコキシシランオリゴマーを制御された反応条件で加水分解し、アルコールが離脱した後、生成したＯＨ基どうしが結合してシリカゾルを形成したものであり、好適な出発物質としては、少なくとも１個、好ましくは２個以上、さらに好ましくは３個以上のアルコキシル基を有する任意の１種または２種以上のシラン化合物を使用することができる。具体例としては、テトラエトキシシラン(＝エチルシリケート）、テトラプロボキシシラン、メチルトリエトキシシラン、ジメチルジメトキシシラン、フェニルトリエトキシシラン、クロルトリメチルシラン、各種のシランカップリング剤（例、ビニルトリエトキシシラン、γ−アミノプロピルトリエトキシシラン）などが挙げられる。好ましいのは、最も安価で容易に加水分解するエチルシリケートである。
【００１９】
これらのアルコキシシランは、予め部分的に加水分解させた加水分解物として使用する。この部分加水分解は、酸触媒（例、塩酸などの無機酸、またはp−トルエンスルホン酸などの有機酸）と水の存在下で行われ、この時、酸触媒の使用の有無や使用量、反応系に存在させる加水分解用の水の量、反応温度、反応時間などの反応条件を調節することによって重合度を制御したアルコキシシランオリゴマーの部分加水分解物が得られる。この部分加水分解は水を含有する有機溶媒中で加熱攪拌下で行うのが好ましい。反応温度は、好ましくは３０〜６０℃、より好ましくは３５〜５５℃である。反応時間は２〜５時間程度が好ましい。
【００２０】
上記シリカゾル液の金属含有量は、これをルツボ表面に焼き付けてコーテングしたときに、このコーテング膜の金属量が酸化物換算で単位面積あたり１×１０-9〜１×１０-6mol/cm2となる量が好ましい。例えば、上記シリカゾル液の金属含有量は酸化物換算で０.０１〜１５重量％、好ましくは０.５〜１０重量％であって、珪素濃度がＳｉＯ2換算で０.５〜３０重量％が好ましい。この金属含有量および珪素濃度になるように、金属塩含有液とアルコキシシランオリゴマーの部分加水分解物溶液とを混合して調製される。シリカゾル液の金属含有量が酸化物換算で０.０１重量％未満であるとルツボ表面に十分な結晶核を発生させて所望の失透層厚を形成するために重ね塗りが必要になる。一方、この量が１５重量％を上回ると安定な混合液を作り難い。また、珪素濃度がＳｉＯ2換算で０.５重量％未満では形成されたコーテング層の強度が不十分な場合があり、一方、この量が３０重量％を上回ると安定な混合液を作り難いので、珪素濃度は０.５〜３０重量％の範囲が好ましい。より好ましい含有量は１〜２０重量％である。
【００２１】
上記シリカゾル液をルツボ表面にコーテングする方法はスプレー法、浸透法などを用いることができる。コーテング法は制限されない。また、シリカゾル液をコーテングする範囲はルツボ内表面の一部または全部、またはルツボ内表面と共にあるいはルツボ内表面に代えて、ルツボの外表面の一部または全部にコーテングしても良い。なお、シリコン単結晶引き上げにおいて、金属酸化物による結晶化促進効果によって単結晶化率を高めるには少なくともルツボ内表面の全部または一部にコーテングする。
【００２２】
ルツボ表面にシリカゾル液をコーテングしてこれを焼成する。焼成温度は３５０〜１２００℃が適当であり、６００℃〜１０００℃が好ましい。焼成時間は１０分〜１２０分程度が適当である。焼成温度が３５０℃未満ではコーテング膜の強度が不十分であり、１２００℃を上回るとコーテング膜が失透する虞がある。この焼成処理によってシリカゾル液のシリカ成分が硬質のシリカ質マトリックスを形成する。さらに金属塩として金属有機酸塩を含有するものは、この金属有機酸塩が分解して金属酸化物となり、シリカ質マトリックス中に金属酸化物が分散したコーテング膜がルツボ表面に形成される。
【００２３】
一方、金属炭酸塩を含有するものは焼成温度がこの金属炭酸塩の分解温度より高い場合には金属酸化物となってシリカ質マトリックス中に分散し、焼成温度が金属炭酸塩の分解温度より低い場合には金属炭酸塩の状態でシリカマトリクス中に分散したコーテング膜が形成される。なお、焼成温度が金属炭酸塩の分解温度の近傍ではその一部が分解した金属酸化物と未分解の金属炭酸塩とがシリカ質マトリックス中に混在したコーテング膜を形成することができる。
【００２４】
【実施例】
〔１〕アルコキシシランオリゴマー部分加水分解物の調製
表１に示した原料の配合比と反応条件で(Ｉ)(II)２種類のアルコキシシランオリゴマーの部分加水分解物を調製した。
〔２〕シリカゾル液の調製
(2-1) 2−エチルヘキサン酸バリウム〔(Ｃ7Ｈ15ＣＯＯ)2Ｂａ〕１３.８ｇを、イソアミルアルコール６０ｇと酢酸イソアミル２６.２ｇの混合溶剤に溶解させてＢａＯ換算５wt％の液とし、この液２０g、４０g、５０gに、表１(Ｉ)のアルコキシシランオリゴマーの部分加水分解物２０g、５０gを各々添加混合し、さらにＡ液とＢ液は１-ブタノールを加えて濃度調整して、表２のＡ、Ｂ、Ｃに示すシリカゾル液を調製した。
(2-2) 2−エチル酪酸バリウム〔(Ｃ5Ｈ11ＣＯＯ)2Ｂａ〕２４.０ｇを、1−ブタノール７０ｇとアセチルアセトン６ｇの混合溶剤に溶解させ、還流してＢａＯ換算１０wt％の液とし、この液２０g、５０gに、表１(II)のアルコキシシランオリゴマーの部分加水分解物４０g、８０gを各々添加混合し、さらにＤ液にはイソアミルアルコールを加えて濃度調整して、表２のＤ、Ｅに示すシリカゾル液を調製した。
(2-3) 表１(I)のアルコキシシランオリゴマーの部分加水分解物１００gに、平均粒径１０μmの炭酸バリウム粉末０.５gを分散させて表２のシリカゾル液Ｆを調製した。液溜には攪拌羽を装着した装置を用い、炭酸バリウム粉末が沈殿しないように留意した。
【００２５】
〔３〕コーテング層の形成
アーク回転モールド法によって成形した単結晶引上げ用石英ガラスルツボの表面に、表２に示す５種類（Ａ−Ｅ）のシリカゾル液をスプレー塗布し、８５０℃で３０分焼成してコーテング膜を形成した。また、表２の溶液Ｆ、Ｈを用いて上記石英ガラスルツボを表面処理した。試料No.６はシリカゾル液Ｆを用い、これをルツボ表面にスプレー塗布し、８５０℃で３０分焼成したものである。なお、試料No.８は従来のコーテング法に係り、水１リットルに３gの割合で水酸化バリウム八水和物を混合した溶液Ｈを用い、これを３００℃に加熱したルツボに炭酸ガスで吹き付けたものである。
【００２６】
〔４〕コーテング膜の強度
表２に示す溶液（Ａ、Ｆ、Ｈ）を用いて形成したコーテング膜の機械的強度を規格（JIS 5600-5-4）に従って評価した。鉛筆は市販品（商品名：三菱ユニ）を用い、手掻き法で実施した。その結果を表３に示した。本発明に係るＡ溶液によって形成したコーテング膜はガラス質であるので膜強度が大きく鉛筆で引き掻いても傷は生じなかった。また溶液Ｆを用いたものは炭酸バリウム粉末を含むがシリカ成分がバインダーとなっているため膜強度が大きく鉛筆で引き掻いても傷は生じなかった。一方、従来の溶液Ｈによって形成したコーテング膜は硬度３Ｈの鉛筆で引っ掻き傷がついた。この結果から本発明のコーティング膜は従来のものより格段に強い機械的性質を有することが確認された。
【００２７】
〔５〕洗浄試験
表２に示すコーティング処理した石英ガラスルツボ（No.１、No.６、No.８）の洗浄試験を行った。試験は、(1)純水洗浄した後に乾燥、(2)希塩酸で洗浄した後に純水で洗浄して乾燥の各工程について行った。各洗浄試験後に表面に残ったバリウムの付着量を表３に示した。本発明の石英ルツボ(No１)は水洗工程(1)および酸水洗(2)の何れにおいてもバリウムが除去されず、付着量が変わらなかった。また本発明の石英ルツボ(No.６)はバリウムの形態が従来品と同じ炭酸ナトリウムであるが、シリカゾル液に分散して塗布し、焼成したので、形成されたシリカ皮膜が保護膜の役割を果たしており、上記石英ルツボ(No.１)と同様に水洗工程(1)および酸水洗(2)の何れにおいてもバリウムが除去されなかった。一方、従来品(No.８)は炭酸バリウムが焼き付けられていないので、水洗工程(1)でバリウムが若干洗い流され、酸水洗工程(2)においては炭酸バリウムが完全に洗い流された。
【００２８】
〔６〕単結晶化率試験
上記透明コーティング層を形成した石英ガラスルツボ〈No.l〜No.5）、上記アルコキシシランオリゴマーの部分加水分解物に炭酸バリウム粉末を分散したもの（No.6）を用いてシリコン単結晶引上げ試験を行った。この単結晶化率（シリコン単結晶収率）を表４に示した。また、比較のため、表面改質処理を行わず結晶化層を形成しない石英ガラスルツボ（No.7）、および上記従来の方法で結晶化層を形成した石英ガラスルツボ（No.8）についても同様の引上げ試験を行った。この単結晶化率を表４に示す。また、引上げ後のルツボの結晶化層を測定した。結晶化層厚を表４に示す。表４の結果に示すように、本発明例の石英ガラスルツボは、比較的少量のバリウムでも十分な層厚の結晶化層がルツボ表面に形成されており、高い単結晶化率が達成される。一方、比較例No.７は単結晶化率が大幅に低く、また従来の方法で炭酸バリウムを付着した比較例No.８は本発明例とほぼ同じバリウム付着量を有するが、引上げ後のルツボの結晶化層は薄く、単結晶化率も大幅に低かった。
【００２９】
〔７〕焼成温度表２に示すシリカゾル液Ａ(No.１)を用い、これを単結晶引上げ用石英ガラスルツボの表面にスプレー塗布し、表５に示す焼成温度で３０分間おのおの焼成してコーテング膜を形成した。このコーテング膜の機械的強度を規格（JIS5600-5-4）に従って評価した。鉛筆は市販品（商品名：三菱ユニ）を用い、手掻き法で実施した。さらに、洗浄試験を行った。洗浄試験は純水洗浄した後に乾燥し、表面に残ったバリウムの付着量を測定した。また、比較のため、コーテング後に焼成しないものについても同様の試験を行った。これらの結果を表５に示した。この結果に示すように、６００℃以上の温度で焼成したコーテング膜は６Ｈ硬度の鉛筆で引き掻いても傷が発生せず、洗浄してもコーテング膜のバリウムの付着量は変わらない。また、４００℃で焼成したコーテング膜は６Ｈ硬度の鉛筆では傷の薄い痕跡が生じる場合があるが、５Ｈ硬度の鉛筆で引掻き傷が発生せず（鉛筆硬度５Ｈ以上と云う）、洗浄によるバリウム付着量の減少も極めて少ない。一方、２００℃で焼成したコーテング膜は焼き付けが不十分であるため３Ｈ硬度の鉛筆で傷が発生し、洗浄によってバリウム付着量が半分以下に減少する。また、未焼成のコーテング膜はゲル状であるために柔らかく、２Ｂ硬度の鉛筆で容易に引掻き傷が発生し、焼き付けされていないために洗浄試験ではコーテング膜が殆ど全て洗い流される。
【００３０】
〔８〕マルチプリング試験
表２のNo.３に示すコーテング層を有する石英ガラスルツボについて、単結晶引上げた後に再びポリシリコンをルツボにチャージして単結晶の引上げを繰り返すマルチプリング試験を行った。なお、リチャージは温度を下げずに行った。この結果を表６に示した。また、従来の炭酸バリウム粉末を付着した石英ガラスルツボ（表２、No.８）について行った比較試験の結果を表６に併せて示す。
【００３１】
本発明のコーテング層を有する石英ガラスルツボ(No.３)は、コーテング膜に含まれる結晶化促進剤によってルツボ内表面に均一な結晶層が形成され、クリストバライトの放出が抑えられるため、単結晶の引上げを４回繰り返しても８０％台の高い単結晶化率を維持することができ、ルツボの寿命が向上した。一方、従来の炭酸バリウム粉末を付着した石英ガラスルツボ（表２、No.８）は引き上げを重ねるにつれてクリストバライトが局部的に不均一に析出してシリコン融液に放出される頻度が増加するために単結晶化率が次第に低下し、しかも単結晶の引き上げを４回繰り返したものはルツボ表面の結晶化層が認められなかった。因みに、炭酸バリウム粉末を付着させた従来の石英ガラスルツボ(No.８)について、本発明と同程度のマルチプリング効果を得るには付着バリウム量を２０μm/g以上にする必要があり、このような多量のバリウムをルツボ表面に付着させることはシリコン単結晶の品質に対する悪影響が避けられない。
【００３２】
〔９〕その他の結晶化促進剤
Ｍｇ、Ｃａ、Ｓｒの２-エチルヘキサン酸塩を表１(I)のアルコキシシランオリゴマーの部分加水分解物に添加してシリカゾル液を調製した。これを１０cm角の石英片にスプレー塗布し、８５０℃で３０分間焼成し、透明なコーティング膜を得た。金属付着量（酸化物換算）は何れも１μg/cm2になるように調整した。これを電気炉に入れ、アルゴンガス１気圧下、１４５０℃で５時間焼成した。上記何れの金属を使用しても均一な結晶化層が得られることを確認した。
【００３３】
【発明の効果】
本発明の石英ガラスルツボは表面に結晶化促進剤を含む透明コーティング層を有し、この透明コーテング層はルツボと一体に形成されているので剥離することがなく、コーテング層に含まれるバリウム等の結晶化促進剤の付着状態が均一に維持される。このため単結晶引き上げ時に、ルツボ表面に結晶核が均一に形成され高い単結晶化率を達成することができる。また、ルツボ製造後の検査から出荷に至る作業工程やルツボ使用側の作業工程において、取り扱い器具や作業員との接触によって剥がれ落ちる心配が無く、従来のようなルツボを収納した袋を開封するたびに炭酸バリウム微粉が飛散する問題がない。
【００３４】
【表１】
0004288646.tif 000002
【００３５】
【表２】
0004288646.tif 000003
【００３６】
【表３】
0004288646.tif 000004
【００３７】
【表４】
0004288646.tif 000005
【００３８】
【表５】
0004288646.tif 000006
【００３９】
【表６】
0004288646.tif 000007